(57)【要約】【課題】従来技術のカラーフィルター用のインクの蒸発速度が低すぎるから、乾燥しにくい問題を解決するために、本発明は、カラーフィルター用インクと、該カラーフィルター用インクでカラーフィルターを製造する方法を提供する。【解決手段】本発明のカラーフィルター用インクは、モノマー、オリゴマー及び高分子樹脂の中の少なくとも一種成分と、着色剤と、溶剤とを含む。該溶剤は、２０℃での蒸気圧が０．３３ｍｍＨｇより小さく、６０℃〜９０℃での蒸気圧が２０℃での蒸気圧の５倍以上であり、及び/または６０℃〜９０℃での蒸発速度がブチルアセテートの２０℃での蒸発速度の十分の一より大きい。【選択図】図１
2007004181.tif 000002
【特許請求の範囲】
【請求項１】
モノマー、オリゴマー及び高分子樹脂の中の少なくとも一種成分と、着色剤と、溶剤とを含むカラーフィルター用インクにおいて、該溶剤は、２０℃での蒸気圧が０．３３ｍｍＨｇより小さく、６０℃〜９０℃での蒸気圧が２０℃での蒸気圧の５倍以上であり、及び/または６０℃〜９０℃での蒸発速度がブチルアセテートの２０℃での蒸発速度の十分の一より大きいことを特徴とするカラーフィルター用インク。
【請求項２】
前記着色剤の重量部の割合が０．１〜３０重量％であることを特徴とする請求項１に記載のカラーフィルター用インク。
【請求項３】
前記着色剤の重量部の割合が２〜１５重量％であることを特徴とする請求項２に記載のカラーフィルター用インク。
【請求項４】
前記モノマー、オリゴマー及び高分子樹脂の中の少なくとも一種成分の重量部の割合が１〜８０重量％であることを特徴とする請求項１に記載のカラーフィルター用インク。
【請求項５】
前記モノマー、オリゴマー及び高分子樹脂の中の少なくとも一種成分の重量部の割合が５〜３０重量％であることを特徴とする請求項４に記載のカラーフィルター用インク。
【請求項６】
前記溶剤の重量部の割合が１５〜９５重量％であることを特徴とする請求項１に記載のカラーフィルター用インク。
【請求項７】
前記溶剤の重量部の割合が６０〜８５重量％であることを特徴とする請求項６に記載のカラーフィルター用インク。
【請求項８】
前記溶剤は、２０℃での蒸気圧が０．００００１〜０．３３ｍｍＨｇであることを特徴とする請求項１に記載のカラーフィルター用インク。
【請求項９】
前記溶剤は、２０℃での蒸気圧が０．０１〜０．３３ｍｍＨｇであることを特徴とする請求項８に記載のカラーフィルター用インク。
【請求項１０】
前記着色剤は、染料または顔料であることを特徴とする請求項１に記載のカラーフィルター用インク。
【請求項１１】
前記顔料は、ピグメントレッド１２２、ピグメントレッド１７７、ピグメントレッド１８５、ピグメントレッド２０２、ピグメントレッド２０６、ピグメントレッド２０７、ピグメントレッド２０９、ピグメントレッド２２４、ピグメントレッド２５４、ピグメントレッド２６４、ピグメントブルー１５：３、ピグメントブルー１５：４、ピグメントブルー１５：６、ピグメントグリーン７、ピグメントグリーン３６、ピグメントイエロー７４、ピグメントイエロー８３、ピグメントイエロー１１０、ピグメントイエロー１３８、ピグメントイエロー１３９、ピグメントイエロー１５０、ピグメントイエロー１５１、ピグメントイエロー１５５、ピグメントイエロー１８０、ピグメントイエロー２１３、顔料オレンジ３８、顔料オレンジ７３、顔料ブラウン２４、顔料バイオレット１９または顔料バイオレット２３を含むことを特徴とする請求項１０に記載のカラーフィルター用インク。
【請求項１２】
前記モノマーは、１，４-ブタンジオールジアクリル酸塩、１，６-へキサンジオールジアクリル酸塩、グリセリンジアクリル酸塩、トリプロピレングリコールジアクリル酸塩、トリアクリル酸塩トリメチロールメタン、トリアクリル酸塩トリメチロールエタン、ペンタエリスリトールテトラアクリル酸塩、ジペンタエリスリトールテトラアクリル酸塩、ジペンタエリスリトールペンタアクリル酸塩またはジペンタエリスリトールヘキサアクリル酸塩を含むことを特徴とする請求項１に記載のカラーフィルター用インク。
【請求項１３】
前記オリゴマーは、エポキシアクリル酸塩オリゴマー、エポキシメタクリル酸塩オリゴマー、ポリエステルアクリル酸塩オリゴマー、ウレタンメタクリル酸塩オリゴマー、ウレタンアクリル酸塩オリゴマー、アミン変性エポキシアクリル酸塩、アミン変性ポリエステルアクリル酸塩、ポリブタジエンアクリル酸塩オリゴマー、アクリル酸塩オリゴマー、ジアクリル酸塩オリゴマー、トリアクリル酸塩オリゴマー、カルバミド酸塩オリゴマーを含むことを特徴とする請求項１に記載のカラーフィルター用インク。
【請求項１４】
前記高分子樹脂は、アクリル酸塩オリゴマー、アクリル酸塩オリゴマーの誘導体、アクリル酸-アクリル酸塩オリゴマーまたはアクリル酸-アクリル酸塩オリゴマーの誘導体を含むことを特徴とする請求項１に記載のカラーフィルター用インク。
【請求項１５】
前記溶剤は、有機溶剤であることを特徴とする請求項１に記載のカラーフィルター用インク。
【請求項１６】
前記溶剤は、ジプロピレングリコールメチルエーテル、トリプロピレングリコールメチルエーテル、ジプロピレングリコールメチルエーテルアセテート、ジプロピレングリコールｎ-プロピルエーテル、ジプロピレングリコールｎ-ブチルエーテル、ジエチレングリコールエチルエーテル、ジエチレングリコールｎ-ブチルエーテル、エチレングリコールヘキシルエーテル、エチレングリコールフェニルエーテル、トリメチルノナノールアルコール、トリエチレングリコールモノメチルエーテル、へキシレングリコールを含むことを特徴とする請求項１に記載のカラーフィルター用インク。
【請求項１７】
前記カラーフィルター用インクは、重量部の割合が０〜１０重量％である開始剤を含むことを特徴とする請求項１に記載のカラーフィルター用インク。
【請求項１８】
前記開始剤の重量部の割合が０．１〜３．５重量％であることを特徴とする請求項１７に記載のカラーフィルター用インク。
【請求項１９】
前記カラーフィルター用インクは、重量部の割合が０〜３０重量％である添加剤を含むことを特徴とする請求項１に記載のカラーフィルター用インク。
【請求項２０】
前記添加剤の重量部の割合が１〜１０重量％であることを特徴とする請求項１９に記載のカラーフィルター用インク。
【請求項２１】
前記開始剤は、光開始剤と熱開始剤を含むことを特徴とする請求項１７に記載のカラーフィルター用インク。
【請求項２２】
前記開始剤は、１-ヒドロキシミクロへキシルフェニルケトン、４,４-ビスジメチルアミノ、４,４'-ビスジエチルアミノベンゾフェノン、２-（４-メトキシフェニル）-４,６-ビストリクロロメチル-１,３,５-トリアジン、トリストリクロロメチル-１,３,５-トリアジン、Ｉｒｇａｃｕｒｅ（登録商標）８１９、Ｉｒｇａｃｕｒｅ（登録商標）３６９、Ｉｒｇａｃｕｒｅ（登録商標）２９５９）、Ｉｒｇａｃｕｒｅ（登録商標）３７９、Ｉｒｇａｃｕｒｅ（登録商標）１８４、Ｉｒｇａｃｕｒｅ（登録商標）７８４、Ｉｒｇａｃｕｒｅ（登録商標）２５０、Ｉｒｇａｃｕｒｅ（登録商標）９０７、Ｉｒｇａｃｕｒｅ（登録商標）６５１、Ｉｒｇａｃｕｒｅ（登録商標）OXE０１、Ｉｒｇａｃｕｒｅ（登録商標）５００、Ｉｒｇａｃｕｒｅ（登録商標）１８００、Ｉｒｇａｃｕｒｅ（登録商標）１０００、Ｉｒｇａｃｕｒｅ（登録商標）１７００、Ｄａｒｏｃｕｒｅ（登録商標）ＢＰ、Ｄａｒｏｃｕｒｅ（登録商標）１１７３、ＣＧＩ２４２、ＣＧＩ５５２、Ｃｈｉｖａｃｕｒｅ（登録商標）ＴＰＯ、Ｃｈｉｖａｃｕｒｅ（登録商標）ＴＰＯ-Ｌ、Ｃｈｉｖａｃｕｒｅ（登録商標）２００、Ｃｈｉｖａｃｕｒｅ（登録商標）１０７、Ｃｈｉｖａｃｕｒｅ（登録商標）１８４、Ｃｈｉｖａｃｕｒｅ（登録商標）２８４、過酸化ベンゾイルまたはアゾビスインブチロ二トリルを含むことを特徴とする請求項１７に記載のカラーフィルター用インク。
【請求項２３】
前記添加剤は、界面活性剤、分散剤、発泡防止剤または泡消剤中の一種であることを特徴とする請求項１９に記載のカラーフィルター用インク。
【請求項２４】
前記界面活性剤は、シロキサンを含んだ有機化合物または高分子、フッ素を含んだ有機化合物または高分子、ポリオキシエチレンの有機化合物、及びポリオキシエチレンの有機化合物誘導体を含み、前記発泡防止剤または泡消剤は、シロキサンを含んだ有機化合物または高分子、ポリオキシエチレンの有機化合物、及びポリオキシエチレンの有機化合物誘導体を含み、前記分散剤は、アクリル酸塩または変性アクリル酸塩の有機化合物、ウレタンまたは変性ウレタンの有機化合物を含むことを特徴とする請求項２３に記載のカラーフィルター用インク。
【請求項２５】
前記分散剤は、ｓｏｌｓｐｅｒｓｅ（登録商標）であることを特徴とする請求項２３に記載のカラーフィルター用インク。
【請求項２６】
前記カラーフィルター用インクは、重量部の割合が１重量％である変性ピグメントレッド２５４と重量部の割合が５重量％である変性ピグメントイエロー１３８とを含む着色剤、重量部の割合が１５重量％であるジペンタエリスリトールペンタアクリル酸塩を含むモノマー、重量部の割合が１重量％であるＣＧＩ-２４２と重量部の割合が２重量％である1-ヒドロキシ-シクロへキシルフェニルケトンとを含む開始剤、重量部の割合が４１重量％であるトリプロピレングリコールメチルエーテルと重量部の割合が３５重量％であるジエチレングリコールｎ-ブチルエーテルとを含む溶剤、及び重量部の割合が２重量％であるｓｏｌｓｐｅｒｓｅ（登録商標）２４０００を含む分散剤を含むか、或いは、重量部の割合が１５重量％である変性ピグメントレッド２５４を含む着色剤、重量部の割合が３０重量％であるジペンタエリスリトールペンタアクリル酸塩を含むモノマー、重量部の割合が１重量％であるＩｒｇａｃｕｒｅ（登録商標）８１９を含む光開始剤、重量部の割合が４９重量％であるトリプロピレングリコールメチルエーテルを含む溶剤、及び重量部の割合が５重量％であるｓｏｌｓｐｅｒｓｅ（登録商標）２４０００を含む分散剤を含むか、或いは、重量部の割合が４．５重量％である変性ピグメントレッド２５４を含む着色剤、重量部の割合が５重量％であるジペンタエリスリトールペンタアクリル酸塩を含むモノマー、重量部の割合が５重量％であるアクリル酸塩ポリマーを含む高分子樹脂、重量部の割合が２重量％である１-ヒドロキシミクロへキシルフェニルケトンを含む開始剤、重量部の割合が３０重量％であるトリプロピレングリコールメチルエーテルアセテートと重量部の割合が５１重量％であるトリプロピレングリコールメチルエーテルとを含む溶剤、及び重量部の割合が２．５重量％であるｓｏｌｓｐｅｒｓｅ（登録商標）２４０００を含む分散剤を含むか、或いは、重量部の割合が４．５重量％である変性ピグメントレッド２５４を含む着色剤、重量部の割合が２．５重量％であるジペンタエリスリトールペンタアクリル酸塩を含むモノマー、重量部の割合が７．５重量％であるアクリル酸塩ポリマーを含む高分子樹脂、重量部の割合が２重量％である１-ヒドロキシミクロへキシルフェニルケトンを含む開始剤、重量部の割合が４８．５重量％であるプロピレングリコールメチルエーテルアセテートと重量部の割合が３０重量％であるプロピレングリコールメチルエーテルとを含む溶剤と、及び重量部の割合が５重量％であるｓｏｌｓｐｅｒｓｅ（登録商標）２４０００を含む分散剤を含むか、或いは、重量部の割合が５．２５重量％である変性ピグメントレッド２５４を含む着色剤、重量部の割合が５重量％であるジペンタエリスリトールペンタアクリル酸塩を含むモノマー、重量部の割合が５重量％であるアクリル酸塩ポリマーを含む高分子樹脂、重量部の割合が２重量％であるＩｒｇａｃｕｒｅ（登録商標）１８４を含む光開始剤、重量部の割合が２５重量％であるジプロピレングリコールメチルエーテルと重量部の割合が３０重量％であるプロピレングリコールメチルエーテルアセテートと重量部の割合が２５重量％であるトリプロピレングリコールメチルエーテルとを含む溶剤、及び重量部の��合が２．５重量％であるｓｏｌｓｐｅｒｓｅ（登録商標）２４０００を含む分散剤を含むか、或いは、重量部の割合が５．２５重量％である変性ピグメントレッド２５４を含む着色剤、重量部の割合が８重量％であるアクリル酸-アクリル酸塩ポリマーを含む高分子樹脂、重量部の割合が３１．５重量％であるプロピレングリコールメチルエーテルアセテートと重量部の割合が５２．５重量％であるジプロピレングリコールメチルエーテルとを含む溶剤、及び重量部の割合が２．７５重量％であるｓｏｌｓｐｅｒｓｅ（登録商標）２４０００を含む分散剤を含むか、或いは、重量部の割合が３重量％である変性ピグメントグリーン３６を含む着色剤、重量部の割合が６重量％であるアクリル-アクリル酸塩ポリマー、重量部の割合が３６．５重量％であるジプロピレングリコールメチルエーテル、重量部の割合が５２．５重量％であるジエチレングリコールエチルエーテル、及び重量部の割合が２重量％であるｓｏｌｓｐｅｒｓｅ（登録商標）２４０００を含む分散剤を含むか、或いは、重量部の割合が３重量％である変性ピグメントレッド２５４を含む着色剤、重量部の割合が５重量％であるウレタンアクリル酸塩を含むオリゴマー、重量部の割合が５重量％であるアクリル酸塩を含む高分子樹脂、重量部の割合が２重量％であるＩｒｇａｃｕｒｅ（登録商標）１８４を含む光開始剤、重量部の割合が８２重量％であるトリプロピレングリコールメチルエーテルを含む溶剤、及び重量部の割合が３重量％であるｓｏｌｓｐｅｒｓｅ（登録商標）２４０００を含む分散剤を含むか、或いは、重量部の割合が３．５重量％である変性ピグメントグリーン３６、重量部の割合が０．５重量％である変性ピグメントイエロー１３８、重量部の割合が５重量％であるウレタンアクリル酸塩オリゴマー、重量部の割合が５重量％であるアクリル酸塩ポリマー、重量部の割合が２重量％であるＩｒｇａｃｕｒｅ（登録商標）８１９、重量部の割合が５５重量％であるジプロピレングリコールメチルエーテルアセテート、重量部の割合が２６重量％であるプロピレングリコールメチルエーテルアセテート、及び重量部の割合が３重量％であるｓｏｌｓｐｅｒｓｅ２４０００を含むか、或いは、重量部の割合が４重量％である変性ピグメントレッド２５４を含む着色剤、重量部の割合が５重量％であるアクリル酸塩オリゴマーを含む高分子樹脂、重量部の割合が８７重量％であるトリプロピレングリコールメチルエーテルを含む溶剤、及び重量部の割合が４重量％であるｓｏｌｓｐｅｒｓｅ（登録商標）２４０００を含む分散剤を含むか、或いは、重量部の割合が３重量％である変性ピグメントレッド２５４、重量部の割合が１０重量％であるアクリル酸塩ポリマー、重量部の割合が８２重量％であるジプロピレングリコールメチルエーテルアセテート、及び重量部の割合が５重量％であるｓｏｌｓｐｅｒｓｅ（登録商標）２４０００を含むことを特徴とする請求項１に記載のカラーフィルター用インク。
【請求項２７】
モノマー、オリゴマー及び高分子樹脂の中の少なくとも一種成分と、着色剤と、混合溶剤とを含むカラーフィルター用インクにおいて、該混合溶剤は、２０℃での平均蒸気圧が０．３３ｍｍＨｇより小さく、６０℃〜９０℃での平均蒸気圧が２０℃での蒸気圧の５倍以上であり、及び/または６０℃〜９０℃での平均蒸発速度がブチルアセテートの２０℃での蒸発速度の十分の一より大きいことを特徴とするカラーフィルター用インク。
【請求項２８】
カラーフィルターの製造方法であって、透明の基板を提供し、該透明の基板上に複数のブラックマトリックスを形成し、該ブラックマトリックスの上表面に複数の隔壁を形成し、インクジェット装置を利用して、請求項１〜２７の何れかに記載のインクを前記隔壁で区画された透明の基板表面の領域に吐出させて、該カラーフィルター用インクを固化させることを特徴とするカラーフィルターの製造方法。
【請求項２９】
カラーフィルターの製造方法であって、透明の基板を提供し、該透明の基板上に複数のブラックマトリックスを形成し、前記ブラックマトリックスで区画された透明の基板表面の領域にインク吸収層を塗布し、インクジェット装置を利用して、請求項１〜２７の何れかに記載のインクを前記ブラックマトリックスで区画されたインク吸収層に吐出させて、該カラーフィルター用インクを固化させることを特徴とするカラーフィルターの製造方法。
【請求項３０】
カラーフィルターの製造方法であって、透明の基板を提供し、該透明の基板上に隔壁の功能を持つ複数のブラックマトリックスを形成し、インクジェット装置を利用して、請求項１〜２７の何れかに記載のインクを前記ブラックマトリックスで区画された透明の基板表面の領域に吐出させて、該カラーフィルター用インクを固化させることを特徴とするカラーフィルターの製造方法。
【請求項３１】
前記カラーフィルター用インクを固化させる方法は、溶剤を除くために、加熱工程を含むことを特徴とする請求項２８〜３０の何れかに記載のカラーフィルターの製造方法。
【請求項３２】
前記カラーフィルター用インクを固化させる方法は、溶剤を除くために、加熱工程と空気を吸い上げる工程とを含むことを特徴とする請求項２８〜３０の何れかに記載のカラーフィルターの製造方法。
【請求項３３】
前記加熱温度は、前記カラーフィルター用インクに含まれた溶剤の蒸気圧が０．１〜１ｍｍＨｇとなる温度より高いことを特徴とする請求項３１または請求項３２に記載のカラーフィルターの製造方法。
【請求項３４】
前記加熱温度は、６０℃〜９０℃であることを特徴とする請求項３３に記載のカラーフィルターの製造方法。
【請求項３５】
前記カラーフィルター用インクを固化させる方法は、発光装置または発熱装置を利用して、前記各隔壁の間のインクを固化させるステップを含むことを特徴とする請求項２８〜３０の何れかに記載のカラーフィルターの製造方法。
【請求項３６】
前記空気を吸い上げる真空度は、所定温度で該溶剤の気化蒸気圧より大きいこと、または該気化蒸気圧に近づくことをを特徴とする請求項３３に記載のカラーフィルターの製造方法。
【請求項３７】
前記空気を吸い上げる真空度は、０．１〜５ｍｍＨｇであることを特徴とする請求項３６に記載のカラーフィルターの製造方法。
【請求項３８】
前記インクジェット装置は、熱式インクジェット装置または圧電式インクジェット装置であることを特徴とする請求項２８〜３０の何れかに記載のカラーフィルターの製造方法。
【発明の詳細な説明】
【技術分野】
【０００１】
本発明は、インクジェット法でカラーフィルターを製造することに用いられるインク及び該インクを採用してカラーフィルターを製造する方法に関するものである。
【背景技術】
【０００２】
液晶表示装置は、非自発光型の表示装置であり、表示効果のカラー化を実現するために、カラーフィルターを提供する必要がある。該カラーフィルターは、白光を赤光、緑光、青光に分けることができ、且つ薄膜トランジスタ（Ｔｈｉｎ  Ｆｉｌｍ  Ｔｒａｎｓｉｓｔｏｒ，ＴＦＴ）層と液晶などの部品と協力して、異なる色の画像を表示することを実現できる。カラーフィルターは、主に、ブラックマトリックスと着色層を含む。該着色層は、交替して配列された赤、緑、青の三色の顔色層からなる。
【０００３】
現在、カラーフィルターを製造する従来方法は、顔料分散法（Ｐｉｇｍｅｎｔ  Ｄｉｓｐｅｒｓｉｏｎ）である。該顔料分散法は、基板にカラーフォトレジストを回転塗布（Ｓｐｉｎ  Ｃｏａｔｉｎｇ）方式で塗布し、露光と現像をした後、顔色層を形成する。該カラーフォトレジストは、カラー顔料などの着色剤を均一的に分散したフォトレジストであり、光の照射でフォトレジスト性質が変化を生じる特性と、熱硬化の特性を持つ。しかしながら、この方法は、赤、緑、青の三色の顔色層を着色するために、同一の工程を３回繰り返す必要があり、高コストになるという問題や、工程を繰り返すため歩留まりが低下するという問題がある。また、このカラーフィルターを製造する方法は、回転塗布方式でフォトレジストを塗布し、フォトレジストが透明の基板から外れやすく、フォトレジストを浪費するという問題がある。
【０００４】
もう１つのカラーフィルターを製造する従来方法は、インクジェット法である。該インクジェット法は、インクジェット装置を利用し、赤、緑、青の顔色層を含むインクをヘッドユニットのノズルから基板のブラックマトリックスに同時に吐出した後、乾燥させて、該透明の基板に赤、緑、青の着色層のパターンを形成する。このインクジェット法は、赤、緑、青の三色の顔色層を同時に形成するから、工程が簡単で、赤、緑、青の三色の顔色層の位置決めの精確度を高めることができ、且つインクの浪費が少なく、製造のコストが低くなる。
【特許文献１】米国特許第６，６２７，３６４号明細書
【発明の開示】
【発明が解決しようとする課題】
【０００５】
前記従来技術に記載されているインクジェット法に使用されるインクと前記カラーフォトレジストは、顔色層を形成することに用いられる。しかしながら、インクジェット用インクの乾燥速度などの性能はカラーフィルターの工程と製造用ヘッドに大きい影響を与える。従来のカラーフィルター用インクは特許文献１に記載されており、インクの乾燥速度が速くて、インクジェットヘッドに目詰まりが生じることを防止するために、沸点が２４５℃より高い溶剤からなったインクを採用しなければならない。
【０００６】
しかし、沸点が２４５℃より高い溶剤は、一般に、低すぎる蒸発速度を持つ。沸点が２４５℃より高い溶剤からなったインクを採用すれば、透明の基板で乾燥し難く、カラーフィルターの製造速度が遅く、実用性が不足するという課題がある。従って、本発明は、インクジェット装置を利用して、カラーフィルターを高速に製造できるインク、及び該インクを採用してカラーフィルターを製造する方法を提供する。
【課題を解決するための手段】
【０００７】
本発明のカラーフィルター用インクは、モノマー、オリゴマー及び高分子樹脂の中の少なくとも一種成分と、着色剤と、溶剤とを含む。該溶剤は、２０℃での蒸気圧が０．３３ｍｍＨｇより小さく、６０℃〜９０℃での蒸気圧が２０℃での蒸気圧の５倍以上であり、及び/または６０℃〜９０℃での蒸発速度がブチルアセテートの２０℃での蒸発速度の十分の一より大きい。
【０００８】
また、本発明のカラーフィルター用インクは、モノマー、オリゴマー及び高分子樹脂の中の少なくとも一種成分と、着色剤と、混合溶剤とを含む。該混合溶剤は、２０℃での平均蒸気圧が０．３３ｍｍＨｇより小さく、６０℃〜９０℃での平均蒸気圧が２０℃での蒸気圧の５倍以上であり、及び/または６０℃〜９０℃での平均蒸発速度がブチルアセテートの２０℃での蒸発速度の十分の一より大きい。
【０００９】
前記カラーフィルター用インクを採用してカラーフィルターを製造する方法は、下記のようなステップを含む。透明の基板を提供し、該透明の基板上に複数のブラックマトリックスを形成し、該ブラックマトリックスの上表面に複数の隔壁を形成し、インクジェット装置を利用して、カラーフィルター用の所定色のインクを前記隔壁で区画された透明の基板表面の領域に吐出させて、該カラーフィルター用インクを固化させる。
【００１０】
また、前記カラーフィルター用インクを採用してカラーフィルターを製造する方法は、下記のようなステップを含む。透明の基板を提供し、該透明の基板上に複数のブラックマトリックスを形成し、前記ブラックマトリックスで区画された透明の基板表面の領域にインク吸収層を塗布し、インクジェット装置を利用して、カラーフィルター用の所定色のインクを前記ブラックマトリックスで区画されたインク吸収層に吐出させて、該カラーフィルター用インクを固化させる。
【００１１】
また、前記カラーフィルター用インクを採用してカラーフィルターを製造する方法は、下記のようなステップを含む。透明の基板を提供し、該透明の基板上に隔壁の功能を持つ複数のブラックマトリックスを形成し、インクジェット装置を利用して、カラーフィルター用の所定色のインクを前記ブラックマトリックスで区画された透明の基板表面の領域に吐出させて、該カラーフィルター用インクを固化させる。
【発明の効果】
【００１２】
従来技術と比べて、本発明に係るカラーフィルター用インクは、２０℃での蒸気圧が０．３３ｍｍＨｇより小さい溶剤を含むから、インクジェット装置を利用して、２０℃で該カラーフィルター用インクをカラーフィルターの透明の基板に吐出させる時には、インクの蒸発速度が遅くなる。従って、インクの乾燥速度が速すぎて、インクジェットヘッドに目詰まりを生じないこととなる。該溶剤は、６０℃〜９０℃での蒸気圧が２０℃での蒸気圧の５倍以上であり、及び/または６０℃〜９０℃での蒸発速度がブチルアセテートの２０℃での蒸発速度の十分の一より大きいから、カラーフィルターの透明の基板に吐出されているインクを６０℃〜９０℃に加熱する時に、該溶剤の蒸発速度が早くなる。従って、吐出されたインクを高速に乾燥でき、カラーフィルターの製造速度を高めることができる。
【００１３】
また、本発明に係るカラーフィルター用インクを採用して、カラーフィルターを製造する方法は、インクジェット装置を利用して、高速にカラーフィルターを製造できる。
【発明を実施するための最良の形態】
【００１４】
次に、本発明のカラーフィルター用インクを詳しく説明する。
【００１５】
本発明のカラーフィルター用インクは、モノマー、オリゴマー及び高分子樹脂の中の重量部の割合が１〜８０重量％である少なくとも一種成分と、重量部の割合が０．１〜３０重量％である着色剤と、重量部の割合が１〜９５重量％である溶剤とを含む。該着色剤は、好ましい重量部の割合が２〜１５重量％であり、前記モノマー、オリゴマー及び高分子樹脂の中の少なくとも一種成分は、好ましい重量部の割合が５〜３０重量％であり、該溶剤は、好ましい重量部の割合が６０〜８５重量％である。
【００１６】
次に、前記三種の材料を、別々に詳しく説明する。
【００１７】
該カラーフィルター用インクの着色剤は、カラーフィルターの用途によって選ぶ。該着色剤は、顔料、染料または天然の着色物質であり、一般顔料を、特に有機顔料を選ぶ。顔料を選ぶのは、顔料の色調の持久性が高いからである。該着色剤は更に好ましくは、広い色域と高耐熱性を持つ着色剤である。顔料は、普通、下記のようなものを含むが、これに限らない。例えば、ピグメントレッド１２２、ピグメントレッド１７７、ピグメントレッド１８５、ピグメントレッド２０２、ピグメントレッド２０６、ピグメントレッド２０７、ピグメントレッド２０９、ピグメントレッド２２４、ピグメントレッド２５４、ピグメントレッド２６４、ピグメントブルー１５：３、ピグメントブルー１５：４、ピグメントブルー１５：６、ピグメントグリーン７、ピグメントグリーン３６、ピグメントイエロー７４、ピグメントイエロー８３、ピグメントイエロー１１０、ピグメントイエロー１３８、ピグメントイエロー１３９、ピグメントイエロー１５０、ピグメントイエロー１５１、ピグメントイエロー１５５、ピグメントイエロー１８０、ピグメントイエロー２１３、顔料オレンジ３８、顔料オレンジ７３、顔料ブラウン２４、顔料バイオレット１９または顔料バイオレット２３などである。
【００１８】
該カラーフィルター用インクのモノマー、オリゴマー及び高分子樹脂は、反応性と不反応性の両種に分ける。反応性のものは、普通、不飽和の炭素-炭素-多重結合の構成を含み、モノマー、オリゴマーまたは高分子が選ばれる。普通、モノマーまたはオリゴマーを選ぶ。該モノマーは、普通、下記のようなものを含むが、これに限らない。例えば、１，４-ブタンジオールジアクリル酸塩（１，４-ｂｕｔａｎｅｄｉｏｌ  ｄｉａｃｒｙｌａｔｅ）、１，６-へキサンジオールジアクリル酸塩（１，６-ｈｅｘａｎｅｄｉｏｌｄｉａｃｒｙｌａｔｅ）、グリセリンジアクリル酸塩（ｇｌｙｃｅｒｏｌ  ｄｉａｃｒｙｌａｔｅ）、トリプロピレングリコールジアクリル酸塩（ｔｒｉｐｒｏｐｙｌｅｎｅ  ｇｌｙｃｅｒｏｌ  ｄｉａｃｒｙｌａｔｅ）、トリアクリル酸塩トリメチロールメタン（ｔｒｉａｃｒｙｌａｔｅ  ｔｒｉｍｅｔｈｙｌｏｌ  ｍｅｔｈａｎｅ）トリアクリル酸塩トリメチロールエタン（ｔｒｉａｃｒｙｌａｔｅ  ｔｒｉｍｅｔｈｙｌｏｌ  ｅｔｈａｎｅ）、ペンタエリスリトールテトラアクリル酸塩（ｐｅｎｔａｅｒｙｔｈｒｉｔｏｌ  ｔｅｔｒａａｃｒｙｌａｔｅ）、ジペンタエリスリトールテトラアクリル酸塩（ｄｉｐｅｎｔａｅｒｙｔｈｒｉｔｏｌ  ｔｅｔｒａａｃｒｙｌａｔｅ）、ジペンタエリスリトールペンタアクリル酸塩（ｄｉｐｅｎｔａｅｒｙｔｈｒｉｔｏｌ  ｐｅｎｔａａｃｒｙｌａｔｅ）またはジペンタエリスリトールヘキサアクリル酸塩（ｄｉｐｅｎｔａｅｒｙｔｈｒｉｔｏｌ  ｈｅｘａｃｒｙｌａｔｅ）などである。該オリゴマーは、普通、下記のようなものを含むが、これに限らない。例えば、エポキシアクリル酸塩オリゴマー（ｅｐｏｘｙ  ａｃｒｙｌａｔｅ  ｏｌｉｇｏｍｅｒ）、エポキシメタクリル酸塩オリゴマー（ｅｐｏｘｙ  ｍｅｔｈａｃｒｙｌａｔｅ  ｏｌｉｇｏｍｅｒ）、ポリエステルアクリル酸塩オリゴマー（ｐｏｌｙｅｓｔｅｒａｃｒｙｌａｔｅ  ｏｌｉｇｏｍｅｒ）、ウレタンメタクリル酸塩オリゴマー（ｕｒｅｔｈａｎｅ  ｍｅｔｈａｃｒｙｌａｔｅ  ｏｌｉｇｏｍｅｒ）、ウレタンアクリル酸塩オリゴマー（ｒｅｔｈａｎｅ  ａｃｒｙｌａｔｅ  ｏｌｉｇｏｍｅｒ）、アミン変性エポキシアクリル酸塩（ａｍｉｎｅ  ｍｏｄｉｆｉｅｄ  ｅｐｏｘｙ  ａｃｒｙｌａｔｅ）、アミン変性ポリエステルアクリル酸塩（ａｍｉｎｅ  ｍｏｄｉｆｉｅｄ  ｐｏｌｙｅｓｔｅｒ  ａｃｒｙｌａｔｅ）、ポリブタジエンアクリル酸塩オリゴマー（ｐｏｌｙｂｕｔａｄｉｅｎｅ  ａｃｒｙｌａｔｅ  ｏｌｉｇｏｍｅｒ）、アクリル酸塩オリゴマー（ａｃｒｙｌａｔｅ  ｏｌｉｇｏｍｅｒ）、ジアクリル酸塩オリゴマー（ｄｉａｃｒｙｌａｔｅ  ｏｌｉｇｏｍｅｒ）、トリアクリル酸塩オリゴマー（ｔｒｉａｃｒｙｌａｔｅ  ｏｌｉｇｏｍｅｒ）、カルバミド酸塩オリゴマー（ｃａｒｂａｍａｔｅ  ｏｌｉｇｏｍｅｒ）などである。不反応性のものは、普通、高分子樹脂である。該高分子樹脂は、普通、アクリル酸塩オリゴマー、アクリル酸塩オリゴマーの誘導体、アクリル酸-アクリル酸塩オリゴマーまたはアクリル酸-アクリル酸塩オリゴマーの誘導体などを含む。
【００１９】
該カラーフィルター用インクの溶剤は、有機溶剤である。該溶剤は、２０℃での蒸気圧が０．３３ｍｍＨｇより小さく、６０℃〜９０℃での蒸気圧が２０℃での蒸気圧の５倍以上であり、及び/または６０℃〜９０℃での蒸発速度がブチルアセテートの２０℃での蒸発速度の十分の一より大きい。該溶剤は、好ましくは、２０℃での蒸気圧が０．００００１〜０．３３ｍｍＨｇであり、更に好ましくは、２０℃での蒸気圧が０．０１〜０．３３ｍｍＨｇである。
【００２０】
前記溶剤は、下記のような物質の一種または一種以上の混合物を選ぶことができるが、これに限らない。例えば、ジプロピレングリコールメチルエーテル（ｄｉｐｒｏｐｙｌｅｎｅ  ｇｌｙｃｏｌ  ｍｅｔｈｙｌ  ｅｔｈｅｒ）、トリプロピレングリコールメチルエーテル（ｔｒｉｐｒｏｐｙｌｅｎｅ  ｇｌｙｃｏｌ  ｍｅｔｈｙｌ  ｅｔｈｅｒ）、ジプロピレングリコールメチルエーテルアセテート（ｄｉｔｒｉｐｒｏｐｙｌｅｎｅ  ｇｌｙｃｏｌ  ｍｅｔｈｙｌ  ｅｔｈｅｒ  ａｃｅｔａｔｅ）、ジプロピレングリコールｎ-プロピルエーテル（ｄｉｐｒｏｐｙｌｅｎｅ  ｇｌｙｃｏｌ  ｎ-ｐｒｏｐｙｌ  ｅｔｈｅｒ）、ジプロピレングリコールｎ-ブチルエーテル（ｄｉｐｒｏｐｙｌｅｎｅ  ｇｌｙｃｏｌ  ｎ-ｂｕｔｙｌ  ｅｔｈｅｒ）、ジエチレングリコールエチルエーテル（ｄｉｐｒｏｐｙｌｅｎｅ  ｇｌｙｃｏｌ  ｔｅｈｙｌ  ｅｔｈｅｒ）、ジエチレングリコールｎ-ブチルエーテル（ｄｉｅｔｈｙｌｅｎｅ  ｇｌｙｃｏｌ  ｎ-ｂｕｔｙｌ  ｅｔｈｅｒ）、エチレングリコールヘキシルエーテル（ｅｔｈｙｌｅｎｅ  ｇｌｙｃｏｌ  ｈｅｘｙｌ  ｅｔｈｅｒ）、エチレングリコールフェニルエーテル（ｅｔｈｙｌｅｎｅ  ｇｌｙｃｏｌ  ｐｈｅｎｙｌ  ｅｔｈｅｒ）、トリメチルノナノールアルコール（ｔｒｉｍｅｔｈｙｌｎｏｎａｎｏｌ）、トリエチレングリコールモノメチルエーテル（ｄｉｅｔｈｙｌｅｎｅ  ｇｌｙｃｏｌ  ｍｏｎｏｍｅｔｈｙｌ  ｅｔｈｅｒ）、へキシレングリコール（ｈｅｘｙｌｅｎｅ  ｇｌｙｃｏｌ）などである。また、前記溶剤と低い沸点の溶剤を一緒に使用してもよい。
【００２１】
前記複数の溶剤を選ぶ混合物を本発明のカラーフィルター用インクの溶剤とする時に、該混合溶剤は、２０℃での平均蒸気圧が０．３３ｍｍＨｇより小さく、６０℃〜９０℃での平均蒸気圧が２０℃での蒸気圧の５倍以上であり、及び/または６０℃〜９０℃での平均蒸発速度がブチルアセテートの２０℃での蒸発速度の十分の一より大きい。
【００２２】
本発明のカラーフィルター用インクは、重量部の割合が０〜１０重量％である開始剤と重量部の割合が０〜３０重量％である添加剤を含んでもよい。そのうちでは、該開始剤は、更に好ましい重量部の割合が０．１〜３．５重量％であり、該添加剤は、更に好ましい重量部の割合が１〜１０重量％である。本発明のカラーフィルター用インクは、該開始剤と添加剤を含まなくてもよい。
【００２３】
前記開始剤は、光開始剤と熱開始剤を含み、普通、下記のようなものを含むが、これに限らない。例えば、該熱開始剤は、過酸化-ベンゾイル（Ｂｅｎｚｏｙｌ  Ｐｅｒｏｘｉｄｅ，ＢＰＯ）、アゾビスインブチロ二トリル（Ａｚｏｂｉｓｉｓｏｂｕｔｙｒｏｎｉｔｒｉｌｅ，ＡＩＢＮ）などを含み、該光開始剤は、１-ヒドロキシミクロへキシルフェニルケトン（１-ｈｙｄｒｏｘｙ-ｃｙｃｌｏｈｅｘｙｌ-ｐｈｅｎｙｌ-ｋｅｔｏｎｅ）、４,４-ビスジメチルアミノ（４,４-ｂｉｓ(ｄｉｍｅｔｈｙｌａｍｉｎｏ)）、４,４'-ビスジエチルアミノベンゾフェノン（４,４'-ｂｉｓ(ｄｉｅｔｈｙｌａｍｉｎｏ)ｂｅｎｚｏｐｈｅｎｏｎｅ）、２-（４-メトキシフェニル）-４,６-ビストリクロロメチル-１,３,５-トリアジン（２-（４-ｍｅｔｈｏｘｙｐｈｅｎｙｌ）- ４,６-ｂｉｓ(ｔｒｉｃｈｌｏｒｏｍｅｔｈｙｌ)- １,３,５-ｔｒｉａｚｉｎｅ）トリストリクロロメチル-１,３,５-トリアジン（ｔｒｉｓ(ｔｒｉｃｈｌｏｒｏｍｅｔｈｙｌ)- １,３,５-ｔｈｉａｚｉｎｅ）、及び通常の商品であるＩｒｇａｃｕｒｅ（登録商標）８１９、Ｉｒｇａｃｕｒｅ（登録商標）３６９、Ｉｒｇａｃｕｒｅ（登録商標）２９５９）、Ｉｒｇａｃｕｒｅ（登録商標）３７９、Ｉｒｇａｃｕｒｅ（登録商標）１８４、Ｉｒｇａｃｕｒｅ（登録商標）７８４、Ｉｒｇａｃｕｒｅ（登録商標）２５０、Ｉｒｇａｃｕｒｅ（登録商標）９０７、Ｉｒｇａｃｕｒｅ（登録商標）６５１、Ｉｒｇａｃｕｒｅ（登録商標）ＯＸＥ０１、Ｉｒｇａｃｕｒｅ（登録商標）５００、Ｉｒｇａｃｕｒｅ（登録商標）１８００、Ｉｒｇａｃｕｒｅ（登録商標）１０００、Ｉｒｇａｃｕｒｅ（登録商標）１７００、Ｄａｒｏｃｕｒｅ（登録商標）ＢＰ、Ｄａｒｏｃｕｒｅ（登録商標）１１７３、ＣＧＩ２４２、ＣＧＩ５５２、Ｃｈｉｖａｃｕｒｅ（登録商標）ＴＰＯ、Ｃｈｉｖａｃｕｒｅ（登録商標）ＴＰＯ-Ｌ、Ｃｈｉｖａｃｕｒｅ（登録商標）２００、Ｃｈｉｖａｃｕｒｅ（登録商標）１０７、Ｃｈｉｖａｃｕｒｅ（登録商標）１８４、Ｃｈｉｖａｃｕｒｅ（登録商標）２８４などを含む。
【００２４】
前記添加剤は、功能によって、添加する重量と組成が異なる。該添加剤は、界面活性剤、分散剤、発泡防止剤または泡消剤に分ける。普通の界面活性剤は、シロキサンを含んだ有機化合物または高分子、フッ素を含んだ有機化合物または高分子、ポリオキシエチレンの有機化合物、及びポリオキシエチレンの有機化合物の誘導体を含むがこれに限らない。該発泡防止剤または泡消剤は、シロキサンを含んだ有機化合物または高分子、ポリオキシエチレンの有機化合物、及びポリオキシエチレンの有機化合物の誘導体を含むがこれに限らない。該分散剤は、アクリル酸塩または変性アクリル酸塩の有機化合物、ウレタンまたは変性ウレタンの有機化合物を含み、通常の商品であるｓｏｌｓｐｅｒｓｅ（登録商標）も、選ばれるものである。
【００２５】
本発明の実施例は、第一種のカラーフィルター用インクを提供する。その組成は、重量部の割合が１重量％である変性ピグメントレッド２５４と重量部の割合が５重量％である変性ピグメントイエロー１３８とを含む着色剤、重量部の割合が１５重量％であるジペンタエリスリトールペンタアクリル酸塩を含むモノマー、重量部の割合が１重量％であるＣＧＩ-２４２と重量部の割合が２重量％である1-ヒドロキシ-シクロへキシルフェニルケトンを含む開始剤、重量部の割合が４１重量％であるトリプロピレングリコールメチルエーテルと重量部の割合が３５重量％であるジエチレングリコールｎ-ブチルエーテルとを含む溶剤、及び重量部の割合が２重量％であるｓｏｌｓｐｅｒｓｅ（登録商標）２４０００を含む分散剤を含む。
【００２６】
本発明の実施例は、第二種のカラーフィルター用インクを提供する。その組成は、重量部の割合が１５重量％である変性ピグメントレッド２５４を含む着色剤、重量部の割合が３０重量％であるジペンタエリスリトールペンタアクリル酸塩を含むモノマー、重量部の割合が１重量％であるＩｒｇａｃｕｒｅ（登録商標）８１９を含む光開始剤、重量部の割合が４９重量％であるトリプロピレングリコールメチルエーテルを含む溶剤、及び重量部の割合が５重量％であるｓｏｌｓｐｅｒｓｅ（登録商標）２４０００を含む分散剤を含む。
【００２７】
本発明の実施例は、第三種のカラーフィルター用インクを提供する。その組成は、重量部の割合が４．５重量％である変性ピグメントレッド２５４を含む着色剤、重量部の割合が５重量％であるジペンタエリスリトールペンタアクリル酸塩を含むモノマー、重量部の割合が５重量％であるアクリル酸塩ポリマーを含む高分子樹脂、重量部の割合が２重量％である１-ヒドロキシミクロへキシルフェニルケトンを含む開始剤、重量部の割合が３０重量％であるトリプロピレングリコールメチルエーテルアセテートと重量部の割合が５１重量％であるトリプロピレングリコールメチルエーテルとを含む溶剤、及び重量部の割合が２．５重量％であるｓｏｌｓｐｅｒｓｅ（登録商標）２４０００を含む分散剤を含む。
【００２８】
本発明の実施例は、第四種のカラーフィルター用インクを提供する。その組成は、重量部の割合が４．５重量％である変性ピグメントレッド２５４を含む着色剤、重量部の割合が２．５重量％であるジペンタエリスリトールペンタアクリル酸塩を含むモノマー、重量部の割合が７．５重量％であるアクリル酸塩ポリマーを含む高分子樹脂、重量部の割合が２重量％である１-ヒドロキシミクロへキシルフェニルケトンを含む開始剤、重量部の割合が４８．５重量％であるプロピレングリコールメチルエーテルアセテートと重量部の割合が３０重量％であるプロピレングリコールメチルエーテルとを含む溶剤、及び重量部の割合が５重量％であるｓｏｌｓｐｅｒｓｅ（登録商標）２４０００を含む分散剤を含む。
【００２９】
本発明の実施例は、第五種のカラーフィルター用インクを提供する。その組成は、重量部の割合が５．２５重量％である変性ピグメントレッド２５４を含む着色剤、重量部の割合が５重量％であるジペンタエリスリトールペンタアクリル酸塩を含むモノマー、重量部の割合が５重量％であるアクリル酸塩ポリマーを含む高分子樹脂、重量部の割合が２重量％であるＩｒｇａｃｕｒｅ（登録商標）１８４を含む光開始剤、重量部の割合が２５重量％であるジプロピレングリコールメチルエーテルと重量部の割合が３０重量％であるプロピレングリコールメチルエーテルアセテートと重量部の割合が２５重量％であるトリプロピレングリコールメチルエーテルとを含む溶剤、及び重量部の割合が２．５重量％であるｓｏｌｓｐｅｒｓｅ（登録商標）２４０００を含む分散剤を含む。
【００３０】
本発明の実施例は、第六種のカラーフィルター用インクを提供する。その組成は、重量部の割合が５．２５重量％である変性ピグメントレッド２５４を含む着色剤、重量部の割合が８重量％であるアクリル酸-アクリル酸塩ポリマーを含む高分子樹脂、重量部の割合が３１．５重量％であるプロピレングリコールメチルエーテルアセテートと重量部の割合が５２．５重量％であるジプロピレングリコールメチルエーテルとを含む溶剤、及び重量部の割合が２．７５重量％であるｓｏｌｓｐｅｒｓｅ（登録商標）２４０００を含む分散剤を含む。
【００３１】
本発明の実施例は、第七種のカラーフィルター用インクを提供する。その組成は、重量部の割合が３重量％である変性ピグメントグリーン３６を含む着色剤、重量部の割合が６重量％であるアクリル-アクリル酸塩ポリマー、重量部の割合が３６．５重量％であるジプロピレングリコールメチルエーテル、重量部の割合が５２．５重量％であるジエチレングリコールエチルエーテル、及び重量部の割合が２重量％であるｓｏｌｓｐｅｒｓｅ（登録商標）２４０００を含む分散剤を含む。
【００３２】
本発明の実施例は、第八種のカラーフィルター用インクを提供する。その組成は、重量部の割合が３重量％である変性ピグメントレッド２５４を含む着色剤、重量部の割合が５重量％であるウレタンアクリル酸塩を含むオリゴマー、重量部の割合が５重量％であるアクリル酸塩を含む高分子樹脂、重量部の割合が２重量％であるＩｒｇａｃｕｒｅ（登録商標）１８４を含む光開始剤、重量部の割合が８２重量％であるトリプロピレングリコールメチルエーテルを含む溶剤、及び重量部の割合が３重量％であるｓｏｌｓｐｅｒｓｅ（登録商標）２４０００を含む分散剤を含む。
【００３３】
本発明の実施例は、第九種のカラーフィルター用インクを提供する。その組成は、重量部の割合が３．５重量％である変性ピグメントグリーン３６、重量部の割合が０．５重量％である変性ピグメントイエロー１３８、重量部の割合が５重量％であるウレタンアクリル酸塩オリゴマー、重量部の割合が５重量％であるアクリル酸塩ポリマー、重量部の割合が２重量％であるＩｒｇａｃｕｒｅ（登録商標）８１９、重量部の割合が５５重量％であるジプロピレングリコールメチルエーテルアセテート、重量部の割合が２６重量％であるプロピレングリコールメチルエーテルアセテート、及び重量部の割合が３重量％であるｓｏｌｓｐｅｒｓｅ（登録商標）２４０００を含む。
【００３４】
本発明の実施例は、第十種のカラーフィルター用インクを提供する。その組成は、重量部の割合が４重量％である変性ピグメントレッド２５４を含む着色剤、重量部の割合が５重量％であるアクリル酸塩オリゴマーを含む高分子樹脂、重量部の割合が８７重量％であるトリプロピレングリコールメチルエーテルを含む溶剤、及び重量部の割合が４重量％であるｓｏｌｓｐｅｒｓｅ（登録商標）２４０００を含む分散剤を含む。
【００３５】
本発明の実施例は、第十一種のカラーフィルター用インクを提供する。その組成は、重量部の割合が３重量％である変性ピグメントレッド２５４、重量部の割合が１０重量％であるアクリル酸塩ポリマー、重量部の割合が８２重量％であるジプロピレングリコールメチルエーテルアセテート、及び重量部の割合が５重量％であるｓｏｌｓｐｅｒｓｅ（登録商標）２４０００を含む。
【００３６】
図１を参照すると、本発明は上記カラーフィルター用インクを採用して、カラーフィルターを製造する方法の第一実施例の流れ図である。該方法は、下記のようなステップを含む。透明の基板を提供し（ステップ１０１）、該透明の基板上に複数のブラックマトリックスを形成し（ステップ１０２）、該ブラックマトリックスの上表面に複数の隔壁を形成し（ステップ１０３）、インクジェット装置を利用して、カラーフィルター用の所定色のインクを前記隔壁で区画された透明の基板表面の領域に吐出させて（ステップ１０４）、該カラーフィルター用インクを固化させる（ステップ１０５）。次に、図２（ａ）〜図２（ｆ）を参照して、該方法を詳しく説明する。
【００３７】
図２（ａ）に示すように、透明の基板１０を提供し、該透明の基板１０の上表面１１に複数のブラックマトリックスのフォトレジスト層５を形成する。図２（ｂ）に示すように、フォトマスク７を利用して、該ブラックマトリックスのフォトレジスト層５に露光及び現像を行うことによって、該上表面１１に突出する複数ブラックマトリックス１２、１４を形成し、図２（ｃ）に示すように、湿式の回転塗布法（Ｗｅｔ  Ｓｐｉｎ  Ｃｏａｔｉｎｇ）で該透明の基板１０にフォトレジスト層１５を塗布する。図２（ｄ）に示すように、フォトマスク１９を利用して、透明の基板１０に位置されたフォトレジスト層１５に露光及び現像を行うことによって、複数の隔壁１６、１８を形成し、隣の隔壁１６と隔壁１８の間に、溝２１を形成する。図２（ｅ）に示すように、例えば、、熱式インクジェット装置（Ｔｈｅｒｍａｌ  Ｂｕｂｂｌｅ  Ｉｎｋ  Ｊｅｔ  Ｐｒｉｎｔｉｎｇ  Ａｐｐａｒａｔｕｓ）または圧電式インクジェット装置（Ｐｉｅｚｏｅｌｅｃｔｒｉｃ  Ｉｎｋ  Ｊｅｔ  Ｐｒｉｎｔｉｎｇ  Ａｐｐａｒａｔｕｓ）のインクジェット装置１３を利用して、カラーフィルター用の所定色のインクを微流体２０の状態で隔壁１６と隔壁１８の間の溝２１に吐出させて、複数の微流体２０を、溝２１においてインクと融合させる。
【００３８】
もちろん、透明の基板１０に前記隔壁１６、１８と高さが同じブラックマトリックスを形成してもよい。カラーフィルター用の所定色のインクを微流体２０でブラックマトリックスの間に吐出させる。こうすると、図１に示すようなカラーフィルターを製造する方法が図３に示すような第二実施例の方法となり、隔壁を形成するステップを省略することになる。
【００３９】
図２（ｆ）に示すように、加熱装置４２を利用して、溝２１のインクを乾燥または架橋し、平らな赤い着色層４１を形成する。ほかの青い着色層と緑の着色層は、順次に該赤い着色層４１の一側に形成される。該加熱装置４２でインクを加熱する温度は、インクに含まれた溶剤の蒸気圧が０．１〜１ｍｍＨｇとなる温度より高い。インクに含まれた溶剤の６０℃での蒸気圧が１ｍｍＨｇより大きい時には、加熱装置４２を利用して、６０℃または６０℃以上の温度でインクを加熱し、インクに含まれた溶剤を除去するようになる。更に好ましい方法は、同時に加熱装置と空気を吸い上げる装置とを使用することである。該空気を吸い上げる真空度は、所定温度で該溶剤の気化蒸気圧より大きいこと、または該気化蒸気圧に近づくようにする。例えば、６０℃以上の温度で、且つ０．１〜５ｍｍＨｇの真空度でインクを加熱する時には、真空度は、１ｍｍＨｇを選ぶことが好ましい。加熱温度が高ければ要求される真空度は低い。もちろん、該カラーフィルター用インクを固化する方法は、発光装置または発熱装置を利用して、前記各隔壁の間のインクを固化させるステップを含んでもよい。この選択は、インクが架橋性インクであるかどうかによって決定する。
【００４０】
図４を参照すると、本発明の上記カラーフィルター用インクを採用して、カラーフィルターを製造する方法の第三実施例の流れ図である。該方法は、下記のようなステップを含む。透明の基板を提供し（ステップ３０１）、該透明の基板上に複数のブラックマトリックスを形成し（ステップ３０２）、該ブラックマトリックスで区画された透明の基板表面の領域にインク吸収層を塗布し（ステップ３０３）、インクジェット装置を利用して、カラーフィルター用の所定色のインクを前記ブラックマトリックスで区画されたインク吸収層に吐出させて（ステップ３０４）、該カラーフィルター用インクを固化させる（ステップ３０５）。次に、図５（ａ）〜図５（ｄ）を参照して該方法を詳しく説明する。
【００４１】
図５（ａ）に示すように、透明の基板３１０を提供し、該透明の基板３１０の上表面３１１に複数のブラックマトリックスのフォトレジスト層３５を形成する。図５（ｂ）に示すように、フォトマスク３７を利用して、該ブラックマトリックスのフォトレジスト層３５に露光及び現像を行うことによって、該上表面３１１に突出する複数ブラックマトリックス３１２、３１４を形成し、該ブラックマトリックス３１２、３１４の間の領域にインク吸収層３１５を塗布する。該インク吸収層３１５は、高分子の粘着剤とシリカ、或いは高分子の粘着剤と金属酸化物からなる。図５（ｃ）に示すように、例えば、、熱式インクジェット装置または圧電式インクジェット装置などのインクジェット装置３１３を利用して、カラーフィルター用の所定色のインクを微流体３２０の状態でにインク吸収層３１５に吐出する。図５（ｄ）に示すように、カラーフィルター用インクに含まれた溶剤が６５℃での蒸気圧が０．１ｍｍＨｇより大きれば、加熱装置３４２を利用して、インクに含まれた溶剤の蒸気圧が０．１〜１ｍｍＨｇとなる温度で、例えば６５℃または６５℃以上の温度でインクを加熱し、インクに含まれた溶剤を除去するようになる。更に好ましい方法は、同時に加熱装置３４２と空気を吸い上げる装置とを使用することである。該空気を吸い上げる真空度は、所定温度で該溶剤の気化蒸気圧より大きいことまたは該気化蒸気圧に近づくようにする。例えば、６５℃以上の温度で、且つ０．１〜５ｍｍＨｇの真空度でインクを加熱する時には、真空度は０．１ｍｍＨｇを選ぶことが好ましい。インクが架橋性インクであるかどうかによって、固化と架橋の両方を行うかどうかを決定する。インク吸収層３１５は、吐出されたインクの顔色によって、顔色層３４１を形成する。もちろん、該カラーフィルター用インクを固化させる方法は、発光装置または発熱装置を利用して、前記各隔壁の間のインクを固化させるステップを含んでもよい。
【００４２】
本発明に係るカラーフィルター用インクは、２０℃での蒸気圧が０．３３ｍｍＨｇより小さい溶剤を含むから、インクジェット装置を利用して、２０℃で該カラーフィルター用インクをカラーフィルターの透明の基板に吐出させる時には、インクの蒸発速度が遅い。従って、インクの乾燥速度が速すぎて、インクジェットヘッドに目詰まりが生じる恐れがない。該溶剤は、６０℃〜９０℃での蒸気圧が２０℃での蒸気圧の５倍以上であり、及び/または６０℃〜９０℃での蒸発速度がブチルアセテートの２０℃での蒸発速度の十分の一より大きいから、カラーフィルターの透明の基板に吐出されたインクを６０℃〜９０℃に加熱する時には、該溶剤の蒸発速度を著しく高め、従って、吐出されたインクを高速に乾燥でき、カラーフィルターの製造速度を高めることができる。
【００４３】
また、本発明に係るカラーフィルター用インクを採用して、カラーフィルターを製造する方法は、インクジェット装置を利用して、高速にカラーフィルターを製造できる。
【図面の簡単な説明】
【００４４】
【図１】本発明の第一実施例に係るカラーフィルターを製造する方法の流れ図である。
【図２】（ａ）は透明の基板の上表面に複数のブラックマトリックスのフォトレジスト層を形成することを示す図であり、（ｂ）は透明の基板の上表面に突出する複数ブラックマトリックスを形成することを示す図であり、（ｃ）は該透明の基板にフォトレジスト層を塗布する示意図であり、（ｄ）は透明の基板に複数の隔壁を形成することを示す図であり、（ｅ）隣の隔壁の間にカラーフィルター用インクを吐出することを示す図であり、（ｆ）は加熱装置を利用して、赤い着色層を形成することを示す図である。
【図３】本発明の第二実施例に係るカラーフィルターを製造する方法の流れ図である。
【図４】本発明の第三実施例に係るカラーフィルターを製造する方法の流れ図である。
【図５】（ａ）は透明の基板の上表面に複数のブラックマトリックスのフォトレジスト層を形成することを示す図であり、（ｂ）は透明の基板の上表面に突出する複数ブラックマトリックスを形成し、該隣のブラックマトリックスの間の領域にインク吸収層を塗布することを示す図であり、（ｃ）は吸収層にカラーフィルター用インクを吐出することを示す図であり、（ｄ）は加熱装置を利用し、インクに含まれた溶剤を除去することを示す図である。
【符号の説明】
【００４５】
５、１５、３５  フォトレジスト層
７、１９、３７  フォトマスク
１０、３１０  透明の基板
１３、３１３  インクジェット装置
１１、３１１  透明の基板の上表面
１２、１４、３１２、３１４  ブラックマトリックス
１６、１８  隔壁
２０、３２０  微流体
２１  溝
４１  赤い着色層
４２、３４２  加熱装置
３１５  インク吸収層
３４１  顔色層
【図１】
2007004181.tif 000003
【図２】
2007004181.tif 000004
【図３】
2007004181.tif 000005
【図４】
2007004181.tif 000006
【図５】
2007004181.tif 000007